(57)【要約】【課題】印刷本紙において、ニス加工を施したオフセット記録物に近い耐擦過性能を付与することができるインクジェット記録用インクおよびインクジェット記録方法を提供する。【解決手段】カラーインクと、クリアインクと、を含むインクジェット記録用インクセットであって、前記カラーインクは、第１のポリウレタン樹脂と、第１のポリマー微粒子と、を含み、前記クリアインクは、第２のポリウレタン樹脂と、第２のポリマー微粒子と、を含み、かつ、前記第１のポリウレタン樹脂に対する前記第２のポリウレタン樹脂の質量比が２〜４であり、前記第１のポリマー微粒子に対する前記第２のポリマー微粒子の質量比が１〜３である、インクジェット記録用インクセット。【選択図】なし【特許請求の範囲】
【請求項１】
カラーインクと、クリアインクと、を含むインクジェット記録用インクセットであって、
前記カラーインクは、第１のポリウレタン樹脂と、第１のポリマー微粒子と、を含み、
前記クリアインクは、第２のポリウレタン樹脂と、第２のポリマー微粒子と、を含み、かつ、
前記第１のポリウレタン樹脂に対する前記第２のポリウレタン樹脂の質量比が２〜４であり、
前記第１のポリマー微粒子に対する前記第２のポリマー微粒子の質量比が１〜３である、インクジェット記録用インクセット。
【請求項２】
前記第１及び第２のポリウレタン樹脂の合計質量が、４．５〜１３．５であり、
前記第１及び第２のポリマー微粒子の合計質量が、３〜６である、請求項１に記載のインクジェット記録用インクセット。
【請求項３】
前記第１又は第２のポリマー微粒子の少なくともいずれかが、ポリオレフィンである、請求項１又は２に記載のインクジェット記録用インクセット。
【請求項４】
前記第１又は第２のウレタン樹脂の少なくともいずれかのＴｇが５０℃以下である請求項１〜３のいずれか一項に記載のインクジェット記録用インクセット。
【請求項５】
前記カラーインク及び前記クリアインクが、さらに、炭素数７以上のアルカンジオールを含む、請求項１〜４のいずれか一項に記載のインクジェット記録用インクセット。
【請求項６】
前記カラーインク及び前記クリアインクが、さらに、炭素数６以下のアルコールを含み、
前記炭素数６以下のアルコールは、アルカンジオール、アルカントリオール及びアルキレングリコールからなる群から選ばれる少なくとも１種である、請求項１〜５のいずれか一項に記載のインクジェット記録用インクセット。
【請求項７】
前記カラーインク及び前記クリアインクが、さらに、ポリオルガノシロキサン系界面活性剤を含む、請求項１〜６のいずれか一項に記載のインクジェット記録用インクセット。
【請求項８】
請求項１〜７のいずれか一項に記載のインクセットを用いる記録方法であって、
前記カラーインクを記録媒体に付着させた後に、前記クリアインクを前記記録媒体に付着させる、記録方法。
【発明の詳細な説明】
【技術分野】
【０００１】
本発明は、インクジェット記録用インクセット、及びこれを用いた記録方法に関する。
【背景技術】
【０００２】
インクジェット記録方法は、インク小滴を飛翔させ、紙等の記録媒体に付着させて印刷を行う印刷方法である。近年のインクジェット記録技術の革新的な進歩により、これまで銀塩写真やオフセット印刷によってのみ実現されてきた高精細印刷の分野にまでインクジェット記録方法が用いられるようになっている。それに伴い、銀塩写真やオフセット印刷の分野で用いられてきた印画紙やアート紙等に匹敵する高光沢性の記録媒体、いわゆる専用紙をインクジェット記録に使用して、銀塩写真並の光沢感を有する画像を実現できるインクジェット記録用のインクが開発されている。また、普通紙を用いた場合であっても、銀塩写真並の画質を実現できるインクジェット記録用のインクが開発されている。
【０００３】
例えば、高品質の画像を実現するために、カラーインクと共に、着色剤を含まないクリアインクを記録媒体に付着させて記録を行うことが提案されている。例えば、特許文献１には、着色剤を含むカラーインクにより画像を形成し、その画像上にクリアインクを付着させることが提案されている。
【０００４】
ところで、近年、デジタルデータからの画像形成技術が普及したことに伴い、特に印刷分野では、デスクトップパブリッシング（ＤＴＰ）が普及しつつある。ＤＴＰにより印刷を行う場合であっても、実際の記録物との光沢感や色感を確認するために、事前に色校正用プルーフを作製することが行われている。このプルーフの出力に、インクジェット記録方式を適用することが行われており、ＤＴＰにおいては記録物の色再現、安定性再現が求められることから、記録媒体として、通常、インクジェット記録用の専用紙が使用されている。
【０００５】
インクジェット記録用の専用紙は、印刷本紙に実際に印刷した出力物と光沢感や色感が同じになるように作製されている。このように、印刷本紙の種類に応じて専用紙の材質が適宜調整されているが、多種多様の印刷本紙に全て対応した専用紙を作製するのは製造コストの上昇を招く。そこで、色校正用途においては、専用紙よりも印刷本紙にインクジェット記録を行いたいとの要望がある。また専用紙を用いずに、直接印刷本紙にインクジェット記録を行ったものを最終校正見本とできれば、校正にかかるコストを大幅に低減できると考えられる。また、印刷分野で広く使用されている、ポリエチレン樹脂やポリエステル樹脂に無機フィラー等を混合してフィルム化した合成紙は、リサイクル性に優れ、環境に優しい材料として近年注目されている。
【０００６】
印刷本紙は、その表面に油性インクを受容するための塗工層が設けられた塗工紙であるが、塗工層のインク吸収能力が乏しいという特徴を有する。そのため、インクジェット記録に一般的に用いられている水性の顔料インクを使用すると、記録媒体（印刷本紙）へのインクの浸透性が低く、画像に滲みや凝集むらが生じる場合がある。
【０００７】
上記の問題に対し、例えば、特許文献２には、界面活性剤としてポリシロキサン化合物を用い、溶解助剤として１，２−ヘキサンジオール等のアルカンジオールを添加することにより、滲みが改善され、かつ専用紙に対する光沢性にも優れる顔料系インクが開示されている。
【０００８】
また、特許文献３には、吸水性の低い記録媒体において印刷斑のない高品質な記録物を得ることができる、着色剤と、水と、難水溶性のアルカンジオールと、水溶性の１，２−アルカンジオールと、ジアルキレングリコールと、界面活性剤とを含むカラーインクが提案されている。また、特許文献４には、定着性に優れ、かつ印刷斑のない高品質な記録物を得ることができる、難水溶性のアルカンジオールと、水溶性アルコールと、水と、ポリマー微粒子とを少なくとも含んでなり、かつ着色剤を含まないクリアインクが提案されている。しかしながら、各種記録媒体、とりわけ合成紙や印刷本紙などの非吸水性または低吸水性記録媒体においても、定着性に優れるインクについては、未だ希求されているといえる。
【先行技術文献】
【特許文献】
【０００９】
【特許文献１】特開２００３−３３５０５８号公報
【特許文献２】特開２００５−１９４５００号公報
【特許文献３】特開２００９−２０９３３８号公報
【特許文献４】特開２００９−２９７９２４号公報
【発明の概要】
【発明が解決しようとする課題】
【００１０】
しかしながら、特許文献３に記載のカラーインクでは、着色剤を含むため、インク膜強度が低く、かつ定着性を付与する樹脂含有量が少ないため、耐擦性が弱い。そのため、特許文献４に記載の、定着樹脂や滑り剤を添加したクリアインクにより、印刷本紙上においても耐擦性向上を付与できる。しかし、前記カラーインクおよびクリアインクの定着性および滑り性では、記録物表面の擦れはほぼ目立たないものの、非印字面へ記録物表面のインクが転写してしまうという課題があった。
【００１１】
さらに、表面に画像が形成された記録物を何枚も積み重ねた場合、記録物同士が摩擦し合うことで、第１の記録物上のインク成分が、これと接触する第２の記録物に転写する場合がある。また、仮に上記課題が起きない場合であっても、複数の記録物の裁断やパンチ穴を開ける場合には、複数の記録物に高い圧力がかかることにより、裁断面やパンチ穴面にインク成分が転写するという課題が新たに発生している。
【００１２】
本発明者らは、今般、特定のインクセットにより、各種記録媒体、とりわけ合成紙や印刷本紙などの非吸水性または低吸水性の記録媒体においても、定着性に優れ、前記の望まない転写が抑制された記録物を得ることにある。前記課題を解決するための手段としては、以下の通りである。
【課題を解決するための手段】
【００１３】
（適用例１）カラーインクと、クリアインクと、を含むインクジェット記録用インクセットであって、前記カラーインクは、第１のポリウレタン樹脂と、第１のポリマー微粒子と、を含み、前記クリアインクは、第２のポリウレタン樹脂と、第２のポリマー微粒子と、を含み、かつ、前記第１のポリウレタン樹脂に対する前記第２のポリウレタン樹脂の質量比が２〜４であり、前記第１のポリマー微粒子に対する前記第２のポリマー微粒子の質量比が１〜３である、インクジェット記録用インクセット。
【００１４】
（適用例２）前記第１及び第２のポリウレタン樹脂の合計質量が、４．５〜１３．５であり、前記第１及び第２のポリマー微粒子の合計質量が、３〜６である、適用例１に記載のインクジェット記録用インクセット。
【００１５】
（適用例３）前記第１又は第２のポリマー微粒子の少なくともいずれかが、ポリオレフィンである、適用例１又は２に記載のインクジェット記録用インクセット。
【００１６】
（適用例４）前記第１又は第２のウレタン樹脂の少なくともいずれかのＴｇが５０℃以下である適用例１〜３のいずれか一項に記載のインクジェット記録用インクセット。
【００１７】
（適用例５）前記カラーインク及び前記クリアインクが、さらに、炭素数７以上のアルカンジオールを含む、適用例１〜４のいずれか一項に記載のインクジェット記録用インクセット。
【００１８】
（適用例６）前記カラーインク及び前記クリアインクが、さらに、炭素数６以下のアルコールを含み、前記炭素数６以下のアルコールは、アルカンジオール、アルカントリオール及びアルキレングリコールからなる群から選ばれる少なくとも１種である、適用例１〜５のいずれか一項に記載のインクジェット記録用インクセット。
【００１９】
（適用例７）前記カラーインク及び前記クリアインクが、さらに、ポリオルガノシロキサン系界面活性剤を含む、適用例１〜６のいずれか一項に記載のインクジェット記録用インクセット。
【００２０】
（適用例８）適用例１〜７のいずれか一項に記載のインクセットを用いる記録方法であって、前記カラーインクを記録媒体に付着させた後に、前記クリアインクを前記記録媒体に付着させる、記録方法。
【００２１】
本発明によれば、各種記録媒体、とりわけ合成紙や印刷本紙などの非吸水性または低吸水性の記録媒体においても、定着性に優れ、かつ光沢性や発色性に優れる記録物を得ることができ、かつ経過後の印字安定性にも優れる。
【図面の簡単な説明】
【００２２】
【図１】ポリオレフィンワックスを含むクリアインクを被記録面へ吐着させて形成された吐着乾燥直後の記録画像の塗膜を模式的に示す断面図である。
【図２】図１の塗膜表面に摩耗要因を付与した後の記録画像の塗膜を模式的に示す断面図である。
【発明を実施するための形態】
【００２３】
本発明の一実施形態にかかるインクジェット記録用インクセット、及びこれを用いた記録方法について説明する。
【００２４】
＜定義＞
本明細書において、アルカンジオールは、直鎖または分枝鎖のいずれであってもよい。
【００２５】
また、水溶性とは、２０℃での、水への溶解度（水１００ｇに対する溶質の量）が、１０．０ｇ以上であることを意味し、難水溶性とは、水への溶解度（水１００ｇに対する溶質の量）が、１．０ｇ未満であることを意味する。
【００２６】
また、本明細書において、「非吸水性または低吸水性の記録媒体」とは、水性インクの受容層を備えていない、あるいは、水性インクの受容層が乏しい記録媒体をいう。より定量的には、非吸水性または低吸水性の記録媒体とは、記録面が、ブリストー（Ｂｒｉｓｔｏｗ）法において接触開始から３０ｍｓｅｃ１／２までの水吸収量が１０ｍＬ／ｍ2以下である記録媒体を示す。このブリストー法は、短時間での液体吸収量の測定方法として最も普及している方法であり、日本紙パルプ技術協会（ＪＡＰＡＮ  ＴＡＰＰＩ）でも採用されている。試験方法の詳細は「ＪＡＰＡＮ  ＴＡＰＰＩ紙パルプ試験方法２０００年版」の規格Ｎｏ．５１「紙及び板紙−液体吸収性試験方法−ブリストー法」に述べられている。
【００２７】
＜インクセット＞
本実施形態によるインクジェット記録用インクセット（インクセットとも称する）は、カラーインクと、クリアインクと、を含むインクジェット記録用インクセットであって、前記カラーインクは、第１のウレタン樹脂と、第１のポリマー微粒子と、を含み、前記クリアインクは、第２のウレタン樹脂と、第２のポリマー微粒子と、を含み、かつ、前記第１のウレタン樹脂に対する前記第２のウレタンの質量比が１〜３であり、前記第１のポリマー微粒子に対する前記第２のポリマー微粒子の質量比が２〜４である、インクジェット記録用インクセットである（以下、「カラーインク及びクリアインク」を単に「インクセット」という場合があり、カラーインク又はクリアインクを単に「インク」という場合がある）。このようなインクセットを用いることにより、各種記録媒体、とりわけ合成紙や印刷本紙などの非吸水性または低吸水性の記録媒体においても、定着性に優れる記録物を得ることができる。
【００２８】
インクの定着性は、記録画像の表面における摩擦力と、メディアとインクとの密着性に起因している。本実施形態のインクセットによれば、上記の第１及び第２のポリマー微粒子によって、記録画像の表面での摩擦力を軽減（すなわち滑り性が大きい）し、さらに上記の第１及び第２のポリウレタン樹脂によって、メディアとインクとの密着性を高めている。
【００２９】
さらに、本実施形態のインクセットによれば、前記第１のウレタン樹脂に対する前記第２のウレタンの質量比が１〜３であり、前記第１のポリマー微粒子に対する前記第２のポリマー微粒子の質量比が２〜４であることで、複数の記録物の裁断やパンチ穴を開ける場合における望まない転写を抑制することが可能となる。
【００３０】
（ポリマー微粒子）
本実施形態によるインクセットは、ポリマー微粒子が含まれる。カラーインクに含まれる第１のポリマー微粒子と、クリアインクに含まれる第２のポリマー微粒子は同一のポリマー微粒子であってもよいし、異なるポリマー微粒子であってもよい。
【００３１】
前記ポリマー微粒子は、特に限定されないが、例えば、ポリオレフィンワックスが好ましく挙げられる。
【００３２】
前記ポリオレフィンワックスは、インクの被記録面への吐着により形成される膜の乾燥膜厚よりも大きい粒径を有するものであることが好ましい。インク膜よりも突出した粒子として被記録面に付着することにより、記録面に圧力がかかった際にポリオレフィンワックス粒子が自ら潰れて、インク膜最表面の滑りを良くすることができると考えられる。すなわち、クリアインクが記録媒体に付着して乾燥すると、図１に示すように、インク塗膜２からポリオレフィンワックス粒子１が突出した状態となる。この状態で、記録画像に摩耗の原因となる外的要因の影響が与えられた場合、図２に示すように、ポリオレフィンワックス粒子１の突出部分が膜表面に広がる。この広がったワックスにより記録画像が摩耗を受けにくくなり、耐擦性が発現するものと考えられる。
【００３３】
ポリオレフィンワックスの粒径は、定着性と経過後の印字安定性の観点では、７６ｎｍ〜８００ｎｍが好ましく、とりわけ１５０ｎｍ以上、中でも１５０ｎｍ〜２５０ｎｍであることが好ましい。なお、ポリオレフィンワックスの粒径とは、マイクロトラック法で測定した粒子直径（平均値）をいう。
【００３４】
上記ポリオレフィンワックスは、インクの被記録面へ固着した膜に粒子として残留しやすい点で、その融点若しくは環球法軟化点（ＪＩＳ  Ｋ  ２２０７）が１１０℃以上、特に１１０〜１５０℃であることが好ましい。
【００３５】
また、ポリオレフィンワックスは、その針入度法硬度（ＪＩＳ  Ｋ  ２２０７）が１以上であることが好ましく、より好ましくは２〜５である。
【００３６】
ポリオレフィンワックスとしては、インクを被記録面へ吐着させた際に形成される膜（記録画像等の塗膜）中において所定粒径の粒子の状態を保持し得る限り特に制限されるものではなく、例えば、エチレン、プロピレン、ブチレン等のオレフィンまたはその誘導体から製造したワックスおよびそのコポリマー、具体的には、ポリエチレン系ワックス、ポリプロピレン系ワックス、ポリブチレン系ワックス等の単独または複数種が挙げられる。
【００３７】
本実施形態によるポリオレフィンワックスは、図１に示すように、記録媒体上のインク膜において、造膜せずに、存在できる。記録時の温度、乾燥時の温度、溶剤等の可塑効果を受けた後であっても、最低造膜温度（ＭＦＴ）に至っていない為と考えられる。
本実施形態によるポリオレフィンワックスの最低造膜温度（ＭＦＴ）の好ましい範囲は、前記理由に拘束されるものではないが、２０℃以上であることが好ましく、より好ましくは６０℃以上である。このような、ポリオレフィンワックスとしては、市販されているものを利用することも可能であり、その具体例として、「ケミパールＷ４００５」（ポリエチレン系ワックス、粒径２００ｎｍ〜８００ｎｍ、環球法軟化点１１０℃、針入度法硬度３、固形分４０％、三井化学社製）等のケミパールシリーズを好適に用いることができる。また、ＡＱＵＡＣＥＲ５１５（ポリエチレン系ワックス、粒径１００〜２００ｎｍ、融点１３０℃、固形分３０％であるビックケミージャパン（株）製）等も好適に使用することができる。なお、特開２００３−２０１４３６号公報に記載されているポリオレフィンワックスも好適に使用することができる。
【００３８】
本実施形態のインクセットによれば、第１のポリマー微粒子に対する第２のポリマー微粒子の質量比は１〜３である。上記範囲とすることで、定着性に優れた画像を形成することができる。
【００３９】
前記ポリマー微粒子の含有量（固形分）は、上記の範囲を満たす限りにおいて特に限定されず、例えば、各インクの全質量に対し、０．２〜５．０質量％である。好ましい含有量は、第１のポリマー微粒子が１．０〜４．０質量％であり、第２のポリマー微粒子が１．０〜６．０質量％である。より好ましい含有量は、第１のポリマー微粒子が１．５〜３．０質量％であり、第２のポリマー微粒子が１．５〜４．５質量％である。上記範囲とすることで、定着性に優れた画像を形成することができる。
【００４０】
（ポリウレタン樹脂）
本実施形態によるインクセットは、ポリウレタン樹脂が含まれる。カラーインクに含まれる第１のポリウレタン樹脂と、クリアインクに含まれる第２のポリウレタン樹脂は同一のポリウレタン樹脂であってもよいし、異なるポリウレタン樹脂であってもよい。
【００４１】
本実施形態ではポリウレタン樹脂として、ポリカーボネート系またはポリエーテル系のアニオン性ポリウレタン樹脂を用いる。かかる構造のポリウレタン樹脂の合成には公知の方法を適用することができ、例えば、２個以上のイソシアネート基を有する化合物と、２個以上の活性水素基を有する化合物と、を反応させて得ることができる。２個以上の活性水素基を有する化合物が、ポリエーテルポリオールまたはポリカーボネートポリオールである。
【００４２】
２個以上のイソシアネート基を有する化合物は、特に制限されないが、例えば、テトラメチレンジイソシアネート、１，６−ヘキサメチレンジイソシアネート、ドデカメチレンジイソシアネート、トリメチルヘキサメチレンジイソシアネート、リジンジイソシアネート等の鎖状の脂肪族イソシアネート、１，３−シクロヘキシレンジイソシアネート、１，４−シクロヘキシレンジイソシアネート、水素添加キシリレンジイソシアネート、イソホロンジイソシアネート、４，４′−ジシクロヘキシルメタンジイソシアネート、３，３′−ジメチル−４，４′−ジシクロヘキシルメタンジイソシアネート等の環状構造を有する脂肪族イソシアネート、２，４−トリレンジイソシアネート、２，６−トリレンジイソシアネート、ｍ−フェニレンジイソシアネート、ｐ−フェニレンジイソシアネート、４，４′−ジフェニルメタンジイソシアネート、２，４′−ジフェニルメタンジイソシアネート、２，２′−ジフェニルメタンジイソシアネート、３，３′−ジメチル−４，４′−ビフェニレンジイソシアネート、３，３′−ジメトキシ−４，４′−ビフェニレンジイソシアネート、３，３′−ジクロロ−４，４′−ビフェニレンジイソシアネート、１，５−ナフタレンジイソシアネート、１，５−テトラヒドロナフタレンジイソシアネート、キシリレンジイソシアネート、テトラメチルキシリレンジイソシアネート等の芳香族イソシアネートが挙げられる。これらはその１種を単独で用いてもよく、またはそれらの２種以上を組み合わせて用いても良い。
【００４３】
ポリエーテルポリオールとしては、エチレンオキサイド、プロピレンオキサイド、ブチレンオキサイド、スチレンオキサイド、テトラヒドロフラン、或いは、エピクロロヒドリン等の環状エーテル化合物を、活性水素原子を有する化合物を触媒とする等して、単独または２種以上を混合して開環重合する等して得られる重合体が挙げられる。具体的には、ポリエチレングリコール、ポリプロピレングリコール、及びポリテトラメチレングリコール等が挙げられる。これらは単独で用いてもよいし、２種以上を併用してもよい。
【００４４】
ポリカーボネートポリオールとしては、１，３−プロパンジオール、１，４−ブタンジオール、１，６−ヘキサンジオール、ジエチレングリコール、ポリエチレングリコール、ポリプロピレングリコール、或いは、ポリテトラメチレングリコール等のようなジオール類と、ホスゲン、ジメチルカーボネート等のジアルキルカーボネート、或いは、エチレンカーボネート等の環式カーボネートとの反応生成物等が挙げられる。これらは単独で用いてもよいし、２種以上を併用してもよい。
【００４５】
また、ポリウレタン樹脂をアニオン性にするためには、例えば、カルボキシル基やスルホン基等を有するモノマーを導入すればよい。このようなモノマーとしては、乳酸等のモノヒドロキシカルボン酸；α，α−ジメチロール酢酸、α，α−ジメチロールプロピオン酸、α，α−ジメチロール酪酸等のジヒドロキシカルボン酸、３，４−ジアミノブタンスルホン酸、３，６−ジアミノー２−トルエンスルホン酸等のジアミノスルホン酸などが挙げられる。
【００４６】
一般的にポリウレタン樹脂の性質として、ポリウレタン樹脂の主鎖間が水素結合により緩やかに結合するため、柔軟で強靭な膜構造を形成させることが可能である。上記ポリウレタン樹脂を用いることにより、通常のインクジェット印刷を行う温度（１０℃〜４０℃）において流動性を維持した状態で、記録媒体上で広がるようにしながら、柔軟な膜構造を形成するため、耐擦性が向上する。また、一般に印刷用途に使われるメディア（例えば、インクジェット用専用記録用紙「ＯＨＰシート」セイコーエプソン株式会社製）は正に帯電していることが多いため、アニオン性のウレタンをインクの定着樹脂として用いることで、静電相互作用により密着性が向上する。また、ポリエーテル系またはポリカーボネート系ポリウレタン樹脂は、ポリエステル系ポリウレタン樹脂などに比べて、柔軟性の高い膜を形成しやすいため、耐擦性が向上する。また、ポリエーテル系またはポリカーボネート系ポリウレタン樹脂は、水に対して劣化しにくい性質も有するため、水性インクに用いる際に好ましい。
【００４７】
また、上記ポリウレタン樹脂のガラス転移温度（Ｔｇ）は、５０℃以下であることが好ましく、０℃以下であることがより好ましく、−１０℃以下であることが特に好ましい。詳細な理由は明らかではないが、５０℃以下のガラス転移温度をもつポリウレタン樹脂が記録媒体上で広がるようにしながら画像を形成するため、色材である金属化合物を記録媒体上により強固に定着させることができる。これにより、優れた耐擦性を有する画像を得ることができる。特に、ポリウレタン樹脂のガラス転移温度を０℃以下とすることにより、間欠印字特性を格段に向上させ、インクジェット記録時のノズル抜け等を抑制することができる。
【００４８】
そして、ポリウレタン樹脂としてポリカーボネート系またはポリエーテル系のアニオン性ポリウレタン樹脂を用いる本実施形態のインクは、乾燥とともに表面で膜化が起こり、ポリエステル系などのウレタン樹脂に比べて、柔軟性の高い膜を形成することができる。
【００４９】
本実施形態におけるポリウレタン樹脂としては、溶媒中に粒子状で分散されたエマルションタイプ、溶媒中に溶解した状態で存在している溶液タイプのいずれのタイプを用いてもよい。また、エマルションタイプは、その乳化方法によって強制乳化型と自己乳化型に分類することができ、本実施形態においてはいずれの型式でも用いることができるが、好ましくは自己乳化型である。自己乳化型のディスパージョンは、強制乳化型に比べ、造膜性や耐水性に優れるため、水に強い膜を表面に形成する。
【００５０】
本実施形態に用いられるポリウレタン樹脂としては、例えば、「タケラック（登録商標）Ｗ−６０６１」（三井化学社製）などの強制乳化型ポリウレタンエマルション、「レザミンＤ（登録商標）Ｄ−１０６０」（大日精化社製）、「タケラックＷ−６０２１」（三井化学社製）、「ＷＢＲ−０１６Ｕ」（大成ファインケミカル（株）製ポリエーテル、Ｔｇ＝２０℃）などの自己乳化型ポリウレタンエマルションなどが挙げられる。
【００５１】
ポリウレタン樹脂として上記のエマルションタイプを適用した場合、ポリウレタン樹脂の平均粒子径は、好ましい５０〜２００ｎｍであり、より好ましくは６０〜２００ｎｍである。ポリウレタンの樹脂の平均粒子径が上記範囲にあると、インク中においてポリウレタン樹脂粒子を均一に分散させることができる。
【００５２】
本実施形態のインクセットによれば、第１のポリウレタン樹脂に対する第２のポリウレタン樹脂の質量比は２〜４である。上記範囲とすることで、定着性に優れた画像を形成することができる。
【００５３】
上記ポリウレタン樹脂の含有量（固形分）は、上記の関係を満たす限りにおいて特に限定されず、例えば、各インクの全質量に対して、１．０〜１０質量％である。好ましい含有量は、第１のポリウレタン樹脂が１．０〜５．０質量％であり、第２のポリウレタン樹脂が２〜１０質量％である。より好ましい含有量は、第１のポリウレタン樹脂が１．５〜４．５質量％であり、第２のポリウレタン樹脂が３〜９質量％である。上記範囲とすることで、定着性に優れた画像を形成することができる。
【００５４】
ポリマー微粒子に対するポリウレタン樹脂の含有質量比は、本実施形態の効果を奏する限り特に限定されるものではない。カラーインクにおいては、例えば、第１のポリマー微粒子に対する第１のポリウレタン樹脂の質量比は、０．５〜３．０とすることが好ましく、より好ましくは、１．０〜２．０である。クリアインクにおいては、例えば、第２のポリマー微粒子に対する第２のポリウレタン樹脂の質量比は、０．５〜５．０とすることが好ましく、より好ましくは、２．０〜４．０である。上記範囲とすることで、定着性に優れた画像を形成することができる。
【００５５】
（難水溶性のアルカンジオール）
本実施形態によるインクには、難水溶性のアルカンジオールが含まれる。
【００５６】
本実施形態の好ましい態様によれば、難水溶性のアルカンジオールは、片末端アルカンジオールである。また、本実施形態の好ましい態様によれば、難水溶性のアルカンジオールは、炭素数７以上のアルカンジオールが好ましく、より好ましくは炭素数７〜１０のアルカンジオールである。さらに好ましくは難水溶性の１，２−アルカンジオールであり、ビーディングをより効果的に抑制できる。難水溶性の１，２−アルカンジオールとしては、例えば、１，２−ヘプタンジオール、１，２−オクタンジオール、５−メチル−１，２−ヘキサンジオール、４−メチル−１，２−ヘキサンジオール、または４，４−ジメチル−１，２−ペンタンジオール等が挙げられる。これらの中でも、１，２−オクタンジオールがより好ましい。
【００５７】
難水溶性のアルカンジオールは、インク全体に対し、１．０〜４．０質量％含有されていることが好ましく、より好ましくは２．０〜４．０質量％である。難水溶性のアルカンジオールのインクへの含有量が上記範囲内にあることで、特に下限を下回らずあることが、印刷本紙のようなインク吸収性の低い記録媒体において、印刷斑を防止する観点から好ましい。一方、上限を超えずにあることで、難水溶性のアルカンジオールをインク中に完全に溶解しないことを防止できる。
【００５８】
（水溶性アルコール）
本実施形態によるインクには、特定の水溶性アルコールが含まれる。本実施形態による特定の水溶性アルコールは、難水溶性アルカンジオールを溶解させる溶解助剤として用いるものである。溶解助剤とは、例えば、２０℃において凝集もしくは二相分離等の相溶性のない状態にある、１．２―オクタンジオール１０質量％と、純水９０質量％とからなる混合物１０ｇに対して、前記水溶性アルコールを１０g以下、後添加することによって、透明溶液もしくはコロイド分散状態に変化できるものを意味する。よって、水溶性アルコールであっても、例えば、グリセリンは該当しない。
【００５９】
前記水溶性アルコールとしては、本実施形態の効果を奏する限り特に限定されないが、炭素数６以下のアルカンジオール、アルカントリオール、アルキレングリコールが挙げられる。具体例としては、１，２，６−ヘキサントリオール、３−メチル−１，５−ペンタントリオール、３−メチル−１，３−ブタンジオール、３−メチル−１，５−ペンタンジオール、ジプロピレングリコール、１，２−ヘキサンジオール、および４−メチル−１，２−ペンタンジオールからなる群から選択される一または二以上が挙げられる。
【００６０】
前記水溶性アルコールは、インク全体に対し、４．０〜２０．０質量％含有されていることが好ましく、より好ましくは７．０〜１２．０質量％であり、さらに好ましくは４．０〜１０．０質量％である。水溶性アルコールのインクへの含有量が上記範囲内にあることで、特に下限を下回らずあることが、難水溶性のアルカンジオールのインク中への溶解の観点から好ましい。一方、上限を超えずにあることが、インクの初期粘度の観点から好ましく、また各種記録媒体、とりわけ合成紙や印刷本紙などの非吸水性または低吸水性の記録媒体においても、さらに定着性に優れる記録物を得ることができる。
【００６１】
難水溶性のアルカンジオールと水溶性アルコールとの含有量比は、１：１〜１：２０であることが好ましく、より好ましくは１：１〜１：６である。この範囲とすることにより、難水溶性のアルカンジオールをインク中に安定的に溶解させることができ、ひいては吐出安定性が向上する。一方、水溶性アルコールの割合が上記範囲にあることで、特に上限を超えずにあることが、インク初期粘度の低減と凝集斑低減の両立の観点から好ましい。また、水溶性アルコールの割合が上記範囲にあることで、特に下限を下回らずあることが、難水溶性のアルカンジオールをインク中に安定的に溶解させるとの観点から好ましく、経過時の粘度変化抑制や保存安定性の維持の観点からも好ましい。
【００６２】
（界面活性剤）
本実施形態によるインクは、界面活性剤をさらに含むことが好ましい。記録媒体として、その表面にインクを受容するための樹脂がコーティングされたものに対して、界面活性剤を用いることにより、光沢感がより重視される写真紙等の記録媒体においても、優れた光沢を有する画像を実現することができる。とりわけ、印刷本紙のように、表面の受容層に油性インクを受容するための塗布層が設けられているような記録媒体を用いた場合であっても、色間の滲み（ブリード）を防止できるとともに、インク付着量の増加に伴い発生する光の反射光による白化を防止することができる。なお、界面活性剤の本実施形態のインクへの添加にあっては、動的表面張力が２６ｍＮ／ｍ以下となるように留意することが好ましい。動的表面張力は、例えば、バブルプレッシャー動的表面張力計ＢＰ２（ＫＲＵＳ社製）を用いて測定することができる。
【００６３】
本実施形態において用いられる界面活性剤としては、オルガノポリシロキサン系界面活性剤を好適に使用でき、記録画像を形成する際に、記録媒体表面への濡れ性を高めてインクの浸透性を高めることができる。オルガノポリシロキサン系界面活性剤を用いた場合、上記したような二種類のアルコール溶剤を含有するため、界面活性剤のインク中への溶解性が向上し、不溶物等の発生を抑制できるため、吐出安定性がより優れるインクを実現できる。
【００６４】
上記のような界面活性剤は市販されているものを用いてもよく、例えば、オルフィンＰＤ−５０１（日信化学工業株式会社製）、オルフィンＰＤ−５７０（日信化学工業株式会社製）、ＢＹＫ−３４７（ビックケミー株式会社製）、ＢＹＫ−３４８（ビックケミー株式会社製）等を用いることができる。
【００６５】
また、オルガノポリシロキサン系界面活性剤として、下記式（Ｉ）で表される一種または二種以上の化合物を含んでなるか、または、下記式（Ｉ）の化合物において、Ｒは水素原子またはメチル基を表し、ａは２〜１１の整数を表し、ｍは２〜５０の整数を表し、ｎは１〜５の整数である一種または二種以上の化合物を含んでなることが好ましく、または、下記式（Ｉ）の化合物において、Ｒが水素原子またはメチル基であり、ａが２〜１３の整数であり、ｍは２〜５０の整数であり、ｎは１〜５の整数である一種または二種以上の化合物を含んでなることがより好ましい。
【００６６】
【化１】
2013064082.tif 000002
（式中、Ｒは水素原子またはメチル基を表し、ａは２〜１３の整数を表し、ｍは２〜７０の整数を表し、ｎは１〜８の整数を表す。）
【００６７】
また、上記式（Ｉ）の化合物において、Ｒが水素原子またはメチル基であり、ａが２〜１３の整数であり、ｍは２〜５０の整数であり、ｎは１〜８の整数である一種または二種以上の化合物を含んでなることがより好ましい。あるいは、上記式（Ｉ）の化合物において、Ｒがメチル基であり、ａが６〜１８の整数であり、ｍが０〜４であり、ｎが１または２である一種または二種以上の化合物を含んでなることが好ましく、または、Ｒがメチル基であり、ａが６〜１８の整数、であり、ｍが０であり、ｎが１である一種または二種以上の化合物を含んでなることがより好ましい。このような特定のオルガノポリシロキサン系界面活性剤を使用することにより、記録媒体として印刷本紙に印刷した場合であっても、インクの凝集むらがより改善される。
【００６８】
上記式（Ｉ）の化合物においては、ａが２〜５の整数であり、ｍが２０〜４０の整数であり、ｎが２〜４の整数である化合物、ａが７〜１１の整数であり、ｍが３０〜５０の整数であり、ｎが３〜５の整数である化合物、ａが９〜１３の整数であり、ｍが２〜４の整数であり、ｎが１〜２の整数である化合物、または、ａが６〜１０の整数であり、ｍが１０〜２０の整数であり、ｎが４〜８の整数である化合物を用いることがより好ましい。このような化合物を使用することによって、より一層インクの凝集むらが改善できる。
【００６９】
また、上記式（Ｉ）の化合物においては、Ｒが水素原子であり、ａが２〜５の整数であり、ｍが２０〜４０の整数であり、ｎが２〜４の整数である化合物、または、ａが７〜１１の整数であり、ｍが３０〜５０の整数であり、ｎが３〜５の整数である化合物を用いることがさらに好ましい。このような化合物を使用することにより、さらにインクの凝集むらと滲みを改善することができる。
【００７０】
また、上記式（Ｉ）の化合物においては、Ｒがメチル基であり、ａが９〜１３の整数であり、ｍが２〜４の整数であり、ｎが１〜２の整数である化合物、または、ａが６〜１０の整数であり、ｍが１０〜２０の整数であり、ｎが４〜８の整数である化合物を用いることがさらに好ましい。このような化合物を使用することにより、さらにインクの凝集むらと滲みを改善することができる。
【００７１】
さらに、上記式（Ｉ）の化合物においては、Ｒがメチル基であり、ａが６〜１２の整数、であり、ｍが０であり、ｎが１である化合物を用いることがさらに好ましい。このような化合物を使用することにより、さらにインクの凝集むらと滲みを改善することができる。
【００７２】
また、上記式（Ｉ）の化合物においては、Ｒが水素原子であり、ａが７〜１１の整数であり、ｍが３０〜５０の整数であり、ｎが３〜５の整数である化合物と、Ｒがメチル基であり、ａが９〜１３の整数であり、ｍが２〜４の整数であり、ｎが１〜２の整数である化合物と、Ｒがメチル基であり、ａが６〜１０の整数であり、ｍが１０〜２０の整数であり、ｎが４〜８の整数である化合物とを混合したものを用いることが最も好ましい。このような化合物を使用することにより、より一層、インクの凝集むらと滲みを改善することができる。
【００７３】
さらに、上記の式（Ｉ）においては、Ｒが水素原子であり、ａが７〜１１の整数であり、ｍが３０〜５０の整数であり、ｎが３〜５の整数である化合物と、Ｒがメチル基であり、ａが９〜１３の整数であり、ｍが２〜４の整数であり、ｎが１〜２の整数である化合物と、Ｒがメチル基であり、ａが６〜１８の整数であり、ｍが０であり、ｎが１である化合物とを混合したものを用いることが最も好ましい。このような化合物を使用することにより、より一層、インクの凝集むらと滲みを改善することができる。
【００７４】
前記ポリオルガノシロキサン系界面活性剤は、特に限定されないが、グリセリンを２０質量％、１，２−ヘキサンジオールを１０質量％、前記ポリオルガノシロキサン系界面活性剤を０．１質量％、および水を６９．９質量％含むインクとした場合に、そのインクの１Ｈｚの動的表面張力が２６ｍＮ／ｍ以下のものを使用することが好ましい。動的表面張力は、例えば、バブルプレッシャー動的表面張力計ＢＰ２（ＫＲＵＳ社製）を用いて測定することができる。
【００７５】
上記界面活性剤は、本実施形態によるインク中に、好ましくは０．０１〜１．０質量％、より好ましくは０．０５〜０．５０質量％含有される。また、Ｒがメチル基である上記界面活性剤と、Ｒが水素原子である上記界面活性剤を併用した方が、インクの液滴が記録媒体に付着したとき、ドット形状の滲みが抑制されることから、より好ましい。特に、Ｒがメチル基である上記界面活性剤を使用する場合は、ＲがＨである上記界面活性剤を用いた場合よりも、含有量を多くすることが、インクの凝集斑の観点から、好ましい。
【００７６】
さらに、Ｒがメチル基である上記界面活性剤に対して、ＲがＨである上記界面活性剤の含有量を多くするほど、より好ましい。このようにすることで、キャストコート紙のような、インクを弾き易く、浸透速度が遅い、印刷本紙においても、インクの凝集斑と滲みを改善することができる。
【００７７】
本実施形態によるインクには、その他の界面活性剤、具体的には、アセチレングリコール系界面活性剤、アニオン界面活性剤、ノニオン界面活性剤、両性界面活性剤等をさらに添加しても良い。
【００７８】
これらのうち、アセチレングリコール系界面活性剤としては、例えば、２，４，７，９−テトラメチル−５−デシン−４，７−ジオール、３，６−ジメチル−４−オクチン−３，６−ジオール、または３，５−ジメチル−１−ヘキシン−３オール、２，４−ジメチル−５−ヘキシン−３−オールなどが挙げられる。また、アセチレングリコール系界面活性剤は市販品も利用することができ、例えば、オルフィンＥ１０１０、ＳＴＧ、Ｙ（商品名、日信化学社製）、サーフィノール６１、１０４，８２，４６５，４８５あるいはＴＧ（商品名、Ａｉｒ  Ｐｒｏｄｕｃｔｓ  ａｎｄ  Ｃｈｅｍｉｃａｌｓ  Ｉｎｃ．製）が挙げられる。
【００７９】
（水、その他の成分）
本実施形態によるインクは、上記した特定のアルコール溶剤、その他の各種添加剤を含有するとともに、溶媒として水を含有する。水は、イオン交換水、限外濾過水、逆浸透水、蒸留水等の純水または超純水を用いることが好ましい。特に、これらの水を、紫外線照射または過酸化水素添加等により滅菌処理した水は、長期間に亘ってカビやバクテリアの発生が防止されるので好ましい。
【００８０】
また、本実施形態によるインクは、上記成分に加えて、浸透溶剤を含んでなることが好ましい。
【００８１】
本明細書において、浸透溶剤とは、通常のインクジェット記録用インクに用いられている浸透溶剤を意味し、例えば、グリコールエーテル類が挙げられる。
【００８２】
グリコールエーテル類の具体例としては、エチレングリコールモノメチルエーテル、エチレングリコールモノエチルエーテル、エチレングリコールモノ−ｉｓｏ−プロピルエーテル、エチレングリコールモノ−ｎ−ブチルエーテル、エチレングリコールモノ−ｉｓｏ−ブチルエーテル、エチレングリコールモノ−ｔｅｒｔ−ブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、ジエチレングリコールモノ−ｉｓｏ−プロピルエーテル、ジエチレングリコールモノ−ｎ−ブチルエーテル、ジエチレングリコールモノ−ｔｅｒｔ−ブチルエーテル、トリエチレングリコールモノ−ｎ−ブチルエーテル、プロピレングリコールモノメチルエーテル、プロピレングリコールモノエチルエーテル、プロピレングリコールモノ−ｎ−プロピルエーテル、プロピレングリコールモノ−ｉｓｏ−プロピルエーテル、プロピレングリコールモノ−ｎ−ブチルエーテル、プロピレングリコールモノ−ｔｅｒｔ−ブチルエーテル、ジプロピレングリコールモノメチルエーテル、ジプロピレングリコールモノエチルエーテル、ジプロピレングリコールモノ−ｎ−プロピルエーテル、ジプロピレングリコール−ｉｓｏ−プロピルエーテル、ジプロピレングリコールモノ−ｎ−ブチルエーテル、ジプロピレングリコールモノ−ｔｅｒｔ−ブチルエーテル、１−メチル−１−メトキシブタノールなどが挙げられ、これらの１種または２種以上の混合物として用いることができる。
【００８３】
上記グリコールエーテル類の中でも、多価アルコールのアルキルエーテルが好ましく、特にエチレングリコールモノエチルエーテル、エチレングリコールモノ−ｎ−ブチルエーテル、ジエチレングリコールモノメチルエーテル、ジエチレングリコールモノエチルエーテル、ジエチレングリコールモノ−ｎ−ブチルエーテル、トリエチレングリコールモノメチルエーテル、トリエチレングリコールモノエチルエーテルまたはトリエチレングリコールモノ−ｎ−ブチルエーテルが好ましい。より好ましくは、トリエチレングリコールモノ−ｎ−ブチルエーテルである。
【００８４】
上記浸透溶剤の添加量は適宜決定されてよいが、０．１〜３０質量％程度が好ましく、より好ましくは１〜２０質量％程度である。
【００８５】
また、本実施形態によるインクは、上記成分に加えて、記録媒体溶解剤を含んでいてもよい。
【００８６】
記録媒体溶解剤としては、Ｎ−メチル−２−ピロリドンなどの、ピロリドン類を好適に使用できる。上記記録媒体溶解剤の添加量は適宜決定されてよいが、０．１〜３０質量％程度が好ましく、より好ましくは１〜２０質量％程度である。
【００８７】
また、本実施形態によるインクにおいては、湿潤剤を実質的に含まないことが好ましい。湿潤剤は、インクジェットノズル等において、インクが乾燥して固化するのを防ぐ機能を有するものであるため、フィルムのインク吸収性能の低い合成紙にインクを滴下すると、インクが乾燥せず、高速印刷の際に問題となる場合がある。また、湿潤剤が含まれるインクを用いた場合、吸収されないインクが記録媒体表面に存在している状態で、次のインクが記録媒体上に付着するため、凝集斑が発生する場合がある。
【００８８】
そのため、本実施形態においては、このようなインク吸収性能の低い記録媒体を用いる場合に、湿潤剤を実質的に含まない方が好ましい。なお、インクジェットノズルにおいてインクが乾燥固化してしまった場合であっても、湿潤剤を含む溶液を適用することにより、固化したインクを再溶解させることができる。
【００８９】
特に、インク吸収性の低い合成紙等に適用する場合には、２０℃において液体状態にある湿潤剤を、実質的に含まないことが好ましい。
【００９０】
本明細書において湿潤剤とは、通常のインクジェット記録用インクに用いられている湿潤剤を意味し、具体的には、グリセリン、エチレングリコール、ジエチレングリコール、トリエチレングリコール、プロピレングリコール、１，３−プロパンジオール、３−メチル−１，３−ブタンジオール、１，３−ブタンジオール、１，２−ペンタンジオール等の炭素数３〜５の水溶性アルカンジオール類や、トリメチロールプロパン、トリメチロールメタン、トリメチロールエタン等である。これらの中でも、１０Ｈｚ表面張力への影響の観点からは、グリセリンが好ましい。また、実質的に含まないとは、これら湿潤剤の添加量が、インクに対して１質量％未満であることを意味する。なお、上記した浸透溶剤の一部は、湿潤剤としても作用することは、当業者にとって明らかであるが、本明細書においては、上記した浸透溶剤は、湿潤剤には含まれないものとする。
【００９１】
本実施形態によるインクは、さらにノズルの目詰まり防止剤、防腐剤、防かび剤、酸化防止剤、導電率調整剤、ｐＨ調整剤、粘度調整剤、表面張力調整剤、酸素吸収剤などを添加することができる。
【００９２】
（顔料）
本実施形態のインクセットに係るカラーインクは顔料を含む。顔料は、特に限定されず、シアンインク、マゼンタインク、イエローインク、ブラックインク等のカラーインクに応じて適宜選択することが可能である。
【００９３】
シアンインクに含まれる顔料としては、例えば、Ｃ．Ｉ．ピグメントブルー１，２，３，１５：３，１５：４，１５：３４，１６，２２，６０；Ｃ．Ｉ．バットブルー４，６０等が挙げられ、これらの一種または二種以上が用いられる。これらのうち、特にＣ．Ｉ．ピグメントブルー１５：３および／または１５：４を用いることが好ましく、とりわけ、Ｃ．Ｉ．ピグメントブルー１５：３を用いることにより、さらに良好な色相の画像を実現できる。
【００９４】
マゼンタインクに含まれる顔料としては、例えば、Ｃ．Ｉ．ピグメントレッド５，７，１２，４８（Ｃａ），４８（Ｍｎ），５７（Ｃａ），５７：１，１１２，１２２，１２３，１６８，１８４，２０２，２０９；Ｃ．Ｉ．ピグメントバイオレット１９等が挙げられ、これらの一種または二種以上が用いられる。これらのうち、特にＣ．Ｉ．ピグメントレッド１２２，２０２，２０９、およびＣ．Ｉ．ピグメントバイオレット１９からなる群から選ばれる一種または二種以上を用いることが好ましい。特に、γ型Ｃ．Ｉ．ピグメントバイオレット１９およびＣ．Ｉ．ピグメントレッド２０２の固溶体を顔料として用いることにより、さらに良好な色相の画像を実現できる。
【００９５】
イエローインクに含まれる顔料としては、例えば、Ｃ．Ｉ．ピグメントイエロー１，２，３，１２，１４，１６，１７，７３，７４，７５，８３，９３，９５，９７，９８，１０９，１１０，１１４，１２８，１２９，１３８，１３９，１４７，１５０，１５１，１５４，１５５，１８０，１８５等が挙げられ、これらの一種または二種以上が用いられる。これらのうち、特にＣ．Ｉ．ピグメントイエロー７４，１１０，１２８、１２９、および１４７からなる群から選ばれる一種または二種以上を用いることが好ましい。特に、Ｃ．Ｉ．ピグメントイエロー７４および１２９を混合して用いることにより、さらに良好な色相の画像を実現できる。
【００９６】
ブラックインクに含まれる顔料としては、例えば、ランプブラック（Ｃ．Ｉ．ピグメントブラック６）、アセチレンブラック、ファーネスブラック（Ｃ．Ｉ．ピグメントブラック７）、チャンネルブラック（Ｃ．Ｉ．ピグメントブラック７）、カーボンブラック（Ｃ．Ｉ．ピグメントブラック７）等の炭素類、酸化鉄顔料等の無機顔料；アニリンブラック（Ｃ．Ｉ．ピグメントブラック１）等の有機顔料等が挙げられるが、本実施形態においては、カーボンブラックが好ましく用いられる。カーボンブラックとして、具体的には、#2650、#2600、#2300、#2200、#1000、#980、#970、#966、#960、#950、#900、#850、MCF-88、#55、#52、#47、#45、#45L、#44、#33、#32、#30、（以上、三菱化学（株）製）、SpecialBlaek4A、550、Printex95、90、85、80、75、45、40（以上、デグッサ社製）、Regal660、RmogulL、monarch1400、1300、1100、800、900（以上、キャボット社製）、Raven7000、5750、5250、3500、3500、2500ULTRA、2000、1500、1255、1200、1190ULTRA、1170、1100ULTRA、Raven5000UIII（以上、コロンビアン社製）等が挙げられる。これらのうち、特にＣ．Ｉ．ピグメントブラック６および／またはＣ．Ｉ．ピグメントブラック７を用いることにより、さらに良好な色相の画像を実現できる。
【００９７】
本実施形態のインクセットに係るカラーインクの顔料固形分濃度は、特に制限はないが、記録画像における発色性を確保する観点から、１〜１０質量％であることが好ましい。
【００９８】
本実施形態のインクセットに係るカラーインクは、顔料を分散させるための分散剤を含むことができる。分散剤は特に限定されるものではないが、例えば、共重合樹脂を好ましく挙げることができる。これら共重合樹脂は、顔料に吸着して分散性を向上させる。
【００９９】
共重合体樹脂における疎水性モノマーの具体例としては、例えば、メチルアクリレート、メチルメタクリレート、エチルアクリレート、エチルメタクリレート、ｎ−プロピルアクリレート、ｎ−プロピルメタクリレート、ｉｓｏ−プロピルアクリレート、ｉｓｏ−プロピルメタクリレート、ｎ−ブチルアクリレート、ｎ−ブチルメタクリレート、ｓｅｃ−ブチルアクリレート、ｓｅｃ−ブチルメタクリレート、ｔｅｒｔ−ブチルアクリレート、ｔｅｒｔ−ブチルメタクリレート、ｎ−ヘキシルアクリレート、ｎ−ヘキシルメタクリレート、ｎ−オクチルアクリレート、ｎ−オクチルメタクリレート、ｉｓｏ−オクチルアクリレート、ｉｓｏ−オクチルメタクリレート、２−エチルヘキシルアクリレート、２−エチルヘキシルメタクリレート、デシルアクリレート、デシルメタクリレート、ラウリルアクリレート、ラウリルメタクリレート、ステアリルアクリレート、ステアリルメタクリレート、２−ヒドロキシエチルアクリレート、２−ヒドロキシエチルメタクリレート、２−ヒドロキシプロピルアクリレート、２−ヒドロキシプロピルメタクリレート、２−ジメチルアミノエチルアクリレート、２−ジメチルアミノエチルメタクリレート、２−ジエチルアミノエチルアクリレート、２−ジエチルアミノエチルメタクリレート、グリシジルアクリレート、グリシジルメタクリレート、アリルアクリレート、アリルメタクリレート、シクロヘキシルアクリレート、シクロヘキシルメタクリレート、フェニルアクリレート、フエニルメタクリレート、ノニルフェニルアクリレート、ノニルフェニルメタクリレート、ベンジルアクリレート、ベンジルメタクリレート、ジシクロペンテニルアクリレート、ジシクロペンテニルメタクリレート、ボルニルアクリレート、ボルニルメタクリレート、１，３−ブタンジオールジアクリレート、１，３−ブタンジオールジメタクリレート、１，４−ブタンジオールジアクリレート、１，４−ブタンジオールジメタクリレート、エチレングリコールジアクリレート、エチレングリコールジメタクリレート、ジエチレングリコールジアクリレート、ジエチレングリコールジメタクリレート、トリエチレングリコールジアクリレート、トリエチレングリコールジメタクリレート、テトラエチレングリコールジアクリレート、テトラエチレングリコールジメタクリレート、ポリエチレングリコールジアクリレート、ポリエチレングリコールジメタクリレート、ネオペンチルグリコールジアクリレート、１，６−ヘキサンジオールジアクリレート、１，６−ヘキサンジオールジメタクリレート、ジプロピレングリコールジアクリレート、ジプロピレングリコールジメタクリレート、トリメチロールプロパントリアクリレート、トリメチロールプロパントリメタクリレート、グリセロールアクリレート、グリセロールメタクリレート、スチレン、メチルスチレン、ビニルトルエンなどを挙げることができる。これらは、単独でまたは二種以上を混合して用いてもよい。
【０１００】
親水性モノマーの具体例としては、たとえばアクリル酸、メタクリル酸、マレイン酸、イタコン酸などを挙げることができる。
【０１０１】
前記疎水性モノマーと親水性モノマーとの共重合樹脂は、カラー画像の光沢性、ブロンズ防止、およびインクの保存安定性を両立するとともに一層光沢性に優れたカラー画像を形成できる観点からは、スチレン−（メタ）アクリル酸共重合樹脂、スチレン−メチルスチレン−（メタ）アクリル酸共重合樹脂、またはスチレン−マレイン酸共重合樹脂、（メタ）アクリル酸−（メタ）アクリル酸エステル共重合樹脂、またはスチレン−（メタ）アクリル酸−（メタ）アクリル酸エステル共重合樹脂の少なくともいずれかであることが好ましい。
【０１０２】
前記共重合樹脂は、スチレンと、アクリル酸またはアクリル酸のエステルと、を反応して得られる重合体を含む樹脂（スチレン−アクリル酸樹脂）であってもよい。あるいは、前記共重合樹脂は、アクリル酸系水溶性樹脂であってもよい。またはこれらのナトリウム、カリウム、アンモニウム等の塩であってもよい。
【０１０３】
これら共重合樹脂の含有量は、カラー画像の光沢性、ブロンズ防止、およびインクの保存安定性を両立するとともに一層光沢性に優れたカラー画像を形成できる観点からは、前記顔料１００質量部に対して、好ましくは１０〜５０質量部であり、一層好ましくは１０〜３５質量部である。
【０１０４】
また、分散剤として、界面活性剤を用いてもよい。このような界面活性剤としては、脂肪酸塩類、高級アルキルジカルボン酸塩、高級アルコール硫酸エステル塩類、高級アルキルスルホン酸塩、高級脂肪酸とアミノ酸の縮合物、スルホ琥珀酸エステル塩、ナフテン酸塩、液体脂肪油硫酸エステル塩類、アルキルアリルスルホン酸塩類などの陰イオン界面活性剤；脂肪酸アミン塩、第四アンモニウム塩、スルホニウム塩、ホスホニウムなどの陽イオン界面活性剤；ポリオキシエチレンアルキルエーテル類、ポリオキシエチレンアルキルエステル類、ソルビタンアルキルエステル類、ポリオキシエチレンソルビタンアルキルエステル類などの非イオン性界面活性剤等を挙げることができる。上記した界面活性剤はインクに添加されることで、界面活性剤としての機能をも果たすことは言うまでもない。
【０１０５】
（インクジェット記録方法）
本実施形態によるインクジェット記録方法は、インクセットとして、上記のクリアインクと、上記のカラーインクとを少なくとも用い、インクの液滴を吐出し、該液滴を記録媒体に付着させて印字を行うことができる。
【０１０６】
以下、本実施形態のインクジェット記録方法の一態様として、カラーインクがシアンインク、マゼンタインク、イエローインク及びブラックインクである場合を例にして説明する。
【０１０７】
インク液滴の記録媒体への付着順序としては、イエローインク、マゼンタインク、シアンインク、またはブラックインクのいずれかの液滴を記録媒体に付着させた後、クリアインクの液滴を記録媒体に付着させてもよく、逆にクリアインクの液滴を記録媒体に付着させた後、イエローインク、マゼンタインク、シアンインク、またはブラックインクのいずれかの液滴を記録媒体に付着させてもよい。さらに、イエローインク、マゼンタインク、シアンインク、またはブラックインクのいずれかの液滴と、クリアインクの液滴とを、実質的に同時に記録媒体に付着させてもよい。
【０１０８】
これらの付着順序の中でも、イエローインク、マゼンタインク、シアンインク、またはブラックインクのいずれかの液滴を記録媒体に付着させた後、クリアインクの液滴を記録媒体に付着させること、またはイエローインク、マゼンタインク、シアンインク、またはブラックインクのいずれかの液滴と、クリアインクの液滴とを、実質的に同時に記録媒体に付着させることが好ましい。さらに好ましくは、イエローインク、マゼンタインク、シアンインク、またはブラックインクのいずれかの液滴を記録媒体に付着させた後、クリアインクの液滴を記録媒体に付着させることが好ましい。ここで、実質的に同時とは、プリンターの同一のヘッド内で、異なるノズル列から、同一駆動内で印刷することをいう。
【０１０９】
本実施形態による記録方法においては、記録媒体として合成紙や印刷本紙を用いることが好ましく、とりわけ、アート紙、ＰＯＤ（プリントオンデマンド）用途に用いられる高画質用紙およびレーザープリンター用の専用紙において、低解像度にて印刷した場合でも、白筋やザラツキ感のない高品質な画像が実現できる。ＰＯＤ用途の高画質用紙としては、例えば、リコービジネスコートグロス１００（リコー株式会社製）等が挙げられる。また、レーザープリンター用の専用紙としては、例えばＬＰＣＣＴＡ４（セイコーエプソン株式会社製）等が挙げられる。
【実施例】
【０１１０】
以下、実施例をより詳細に説明するが、これら実施例により本発明が限定されるものではない。
【０１１１】
＜インク＞
下記表１および表２の組成に従い各成分を混合し、１０μｍのメンブレンフィルターでろ過することにより、各インクセットを調製した（実施例１〜６、比較例１〜６）。下記表１および表２中の数値はインク中の含有量（質量％）を表す。
【０１１２】
表１および表２の組成成分は以下のとおりとする。
スチレン−アクリル系樹脂は、分子量１６００、酸価１５０の共重合体である。
ＡＱＵＡＣＥＲ５１５は、ポリエチレン系ワックス、粒径１００〜２００ｎｍ、融点１３０℃、固形分３０％であるビックケミージャパン（株）製を使用した。
スルホン酸エステル樹脂は、以下に記載のとおり調製した。
ケミパールＷ４００５は、ポリエチレン系ワックス、粒径２００ｎｍ〜８００ｎｍ、環球法軟化点１１０℃、針入度法硬度３、固形分４０％である三井化学社製を使用した。
レザミンＤ−１０６０は、自己乳化型ポリウレタンエマルション、固形分４０％である大日精化社製を使用した。
オルフィンＥ１０１０は、日信化学工業（株）製を使用した。
【０１１３】
なお、表中の界面活性剤Ｘは、オルガノポリシロキサン系界面活性剤であり、上記の式（Ｉ）において、Ｒが水素原子であり、ａが７〜１１の整数であり、ｍが３０〜５０の整数であり、ｎが３〜５の整数である化合物からなる界面活性剤である。
【０１１４】
また、界面活性剤Ｙは、オルガノポリシロキサン系界面活性剤であり、上記の式（Ｉ）において、Ｒがメチル基であり、ａが９〜１３の整数であり、ｍが２〜４の整数であり、ｎが１〜２の整数である化合物からなる界面活性剤である。
【０１１５】
また、界面活性剤Ｚは、オルガノポリシロキサン系界面活性剤であり、上記の式（Ｉ）において、Ｒがメチル基であり、ａが６〜１８の整数であり、ｍが０であり、ｎが１である化合物からなる界面活性剤である。
【０１１６】
（スルホン酸エステル樹脂の調製）
下記の各成分を２リットルビ−カ−に仕込み、１００ｒｐｍで１０分間攪拌し、モノマー乳化液を得た。
エチレン性不飽和モノマー：メチルメタクリレート      ３４８ｇ（５８部）
ブチルアクリレート        ２４０ｇ（４０部）
アクリル酸                  １２ｇ（２部）
反応性乳化剤：アクアロンＫＨ−１０の１５％水溶液      ３０ｇ
（第一工業製薬社製、硫酸エステル基およびポリオキシエチレン基を含有）
連鎖移動剤：２−エチルヘキシルチオグリコレート          ６ｇ
水：                                                ４５０ｇ
【０１１７】
次に、水５２０ｇおよび上記と同様の反応性乳化剤１５％水溶液９０ｇを、２Ｌセパラブルフラスコに投入し、１８０ｒｐｍで攪拌しながら６０℃に昇温し、過硫酸アンモニウム２ｇを仕込んで７０℃へ昇温した。
【０１１８】
この反応性乳化剤水溶液中に、重合温度７５℃を維持したまま３時間かけて、上記で得られたモノマー乳化液を逐次添加して乳化重合を行った。その後、重合溶液を８０℃に昇温して１時間熟成させた後、冷却した。次いで、重合溶液に１０％アンモニア水溶液を添加して中和し、ｐＨが７．３となるよう調整した。
【０１１９】
得られたスルホン酸エステル樹脂の平均粒子径造膜温度、および重量平均分子量（Ｍｗ）を測定したところ、平均粒子径が５０ｎｍであり、造膜温度は１５℃であり、Ｍｗ＝４５，０００であった。なお、平均粒子径はＰｈｏｔａｌ  ＰＡＲ−III（大塚電子社製）を用いて測定し、造膜温度は造膜温度試験器（理学工業社製）を用いて測定した。また、重量平均分子量は、標準ポリスチレンを検量線として、ＧＰＣ装置（SC8010（GPC）、東ソー社製）を用いて測定した。測定条件は以下の通りとした。
・溶離液：テトラヒドロフラン
・カラム：G4000HXL（東ソ−社製）
・流速  ：１０００μＬ／分
・カラム温度：４０℃
【０１２０】
【表１】
2013064082.tif 000003
【０１２１】
【表２】
2013064082.tif 000004
【０１２２】
＜評価＞
１．インクの定着性（耐擦性）
インクジェットプリンター（ＰＸ−Ｇ９３０、セイコーエプソン社製）の二つのインクカートリッジにシアンインク（実施例１〜６、比較例１〜６）を充填し、プリンターの排紙側に向かって最も左の列（市販商品においてはイエローインクカートリッジ装着位置）と、その右隣の列（市販商品においてはマゼンタインクカートリッジ装着位置）に装着した。また、クリアインク（実施例１〜６、比較例１〜６）は、二つのインクカートリッジに充填し、プリンターの排紙側に向かって左から３番目の列（市販商品においてはシアンインクカートリッジ装着位置）と、その右隣の列（市販商品においてはマットブラックインクカートリッジ装着位置）に装着した。
【０１２３】
１−１．連続印刷
印刷本紙であるＯＫトップコートプラス（王子製紙製）またはユーライト（日本製紙製）にシアンインクを用いて、７２０×７２０ｄｐｉの解像度、１ドット７ｎｇのドット重量で、３．６ｍｇ／ｉｎｃｈ2でベタ印刷を行い、１分以内に続いて、シアンベタ記録物上に、クリアインクを、７２０×７２０ｄｐｉの解像度、１ドット３ｎｇのドット重量で１．０ｍｇ／ｉｎｃｈ2でオーバーコートした後、常温で放置して乾燥させた。常温で放置乾燥させながら断続的に、学振型摩擦堅牢試験機（ＡＢ−３０１  ＣＯＬＯＲ  ＦＡＳＴＮＥＳＳ  ＲＵＢＢＩＮＧ  ＴＥＳＴＥＲ、ＴＥＳＴＥＲ  ＳＡＮＧＹＯ．，ＬＴＤ製）を用いて荷重５００ｇ×１０回の試験を行なった。試験機の摩擦紙（ＯＫトップコートプラス）についてスキャナーで画像を取り込み、Ｐｈｏｔｏｓｈｏｐ（登録商標）で画像を２値化し転写面積率を算出した。
【０１２４】
１−２．同時印刷
印刷本紙であるＯＫトップコートプラス（王子製紙製）またはユーライト（日本製紙製）に、シアンインクとクリアインクを７２０×７２０ｄｐｉの解像度、１ドット７ｎｇのドット重量で同時に印刷した。このとき、シアンインクのインク付着量は、３．６ｍｇ／ｉｎｃｈ2であり、クリアインクのインク付着量は、１．０ｍｇ／ｉｎｃｈ2になるように記録画像ファイルを作成し、ヘッド駆動に合わせて、同時に印刷した。その後、常温で放置乾燥させながら断続的に、学振型摩擦堅牢試験機（ＡＢ−３０１  ＣＯＬＯＲ  ＦＡＳＴＮＥＳＳ  ＲＵＢＢＩＮＧ  ＴＥＳＴＥＲ、ＴＥＳＴＥＲ  ＳＡＮＧＹＯ．，ＬＴＤ製）を用いて荷重５００ｇ×１０回の試験を行なった。試験機の摩擦紙（ＯＫトップコートプラス）についてスキャナーで画像を取り込み、Ｐｈｏｔｏｓｈｏｐで画像を２値化し転写面積率を算出した。
【０１２５】
上記の「１−１．連続印刷」及び「１−２．同時印刷」において得られた定転写面積率を用いて、下記の評価基準でインクの定着性を評価した。
評価基準
Ｓ：摩擦紙への転写面積率が３０％未満である。
Ａ：摩擦紙への転写面積率が３０％以上５０％未満である。
Ｂ：摩擦紙への転写面積率が５０％以上８０％未満である。
Ｃ：摩擦紙への転写面積率が８０％以上９５％未満である。
Ｄ：摩擦紙への転写面積率が９５％以上である。
【０１２６】
評価結果を下記表３および表４に記載する。なお、表４の「連続印刷」の「クリアインク有」とは、実施例２のシアンインク付着の１分以内に実施例２のクリアインクを付着した場合を表し、表４の「同時印刷」の「クリアインク有」とは、実施例２のシアンインク付着と同時に実施例２のクリアインクを付着した場合を表し、表４の「クリアインク無」とは、実施例２のシアンインクのみ付着した場合を表す。
【０１２７】
【表３】
2013064082.tif 000005
【０１２８】
【表４】
2013064082.tif 000006
【０１２９】
２．インクの定着性（パンチ穴開け）
インクジェットプリンター（ＰＸ−Ｇ９３０、セイコーエプソン社製）の二つのインクカートリッジにシアンインク（実施例１〜６、比較例１〜６のいずれか）を充填し、プリンターの排紙側に向かって最も左の列（市販商品においてはイエローインクカートリッジ装着位置）と、その右隣の列（市販商品においてはマゼンタインクカートリッジ装着位置）に装着した。また、クリアインク（実施例１〜６、比較例１〜６のいずれか）は、二つのインクカートリッジに充填し、プリンターの排紙側に向かって左から３番目の列（市販商品においてはシアンインクカートリッジ装着位置）と、その右隣の列（市販商品においてはマットブラックインクカートリッジ装着位置）に装着した。
【０１３０】
２−１．連続印刷
印刷本紙であるＯＫトップコートプラス（王子製紙製）またはユーライト（日本製紙製）の片面にシアンインクを用いて、７２０×７２０ｄｐｉの解像度、１ドット７ｎｇのドット重量で、３．６ｍｇ／ｉｎｃｈ2でベタ印刷を行い、１分以内に続いて、シアンベタパターン上に、クリアインクを、７２０×７２０ｄｐｉの解像度、１ドット３ｎｇのドット重量で１．０ｍｇ／ｉｎｃｈ2でオーバーコートした後、常温で２時間放置した。上記の操作を３０回行い、３０枚の記録物を作成し、各記録物の画像同士が接触しないように重ねたもの（記録画像がある面と記録画像がない面が接触するように重ねたもの）を評価サンプルとした。
【０１３１】
日本工業規格（ＪＩＳ；Ｊａｐａｎｅｓｅ  Ｉｎｄｕｓｔｒｉａｌ  Ｓｔａｎｄａｒｄｓ）ＪＩＳ  Ｓ  ６０４１で規定されている事務用穴あけ器（２穴タイプ、とじ穴の寸法；直径５．５〜６．５ｍｍ）を用いて、上記評価サンプルのパンチ穴あけ試験を荷重１５．０ｋｇで行なった。試験後、１６枚目の非印字面（記録画像がない面）への、１５枚目の記録画像の転写面積率を評価した。転写面積率は、スキャナーで画像を取り込み、Ｐｈｏｔｏｓｈｏｐで画像を２値化し算出した。
【０１３２】
２−２．同時印刷
印刷本紙であるＯＫトップコートプラス（王子製紙製）またはユーライト（日本製紙製）に、シアンインクとクリアインクを７２０×７２０ｄｐｉの解像度、１ドット７ｎｇのドット重量で同時に印刷した。このとき、シアンインクのインク付着量は、３．６ｍｇ／ｉｎｃｈ2であり、クリアインクのインク付着量は、１．０ｍｇ／ｉｎｃｈ2になるように記録画像ファイルを作成し、ヘッド駆動に合わせて、同時に印刷した後、常温で２時間放置した。上記の操作を３０回行い、３０枚の記録物を作成し、各記録物の画像同士が接触しないように重ねたもの（記録画像がある面と記録画像がない面が接触するように重ねたもの）を評価サンプルとした。
【０１３３】
日本工業規格（ＪＩＳ；Ｊａｐａｎｅｓｅ  Ｉｎｄｕｓｔｒｉａｌ  Ｓｔａｎｄａｒｄｓ）ＪＩＳ  Ｓ  ６０４１で規定されている事務用穴あけ器（２穴タイプ、とじ穴の寸法；直径５．５〜６．５ｍｍ）を用いて、上記評価サンプルのパンチ穴あけ試験を荷重１５．０ｋｇで行なった。試験後、１６枚目の非印字面（記録画像がない面）への、１５枚目の記録画像の転写面積率を評価した。転写面積率は、スキャナーで画像を取り込み、Ｐｈｏｔｏｓｈｏｐで画像を２値化し算出した。
【０１３４】
上記の「２−１．連続印刷」及び「２−２．同時印刷」において得られた転写面積率を用いて、下記の評価基準でインクの定着性を評価した。
評価基準
Ｓ：非印字面への転写面積率が３０％未満である。
Ａ：非印字面への転写面積率が３０％以上５０％未満である。
Ｂ：非印字面への転写面積率が５０％以上８０％未満である。
Ｃ：非印字面への転写面積率が８０％以上９５％未満である。
Ｄ：非印字面への転写面積率が９５％以上である。
【０１３５】
評価結果を下記表５に記載する。
【０１３６】
【表５】
2013064082.tif 000007
【０１３７】
３．インクの定着性（記録方法）
インクジェットプリンター（ＰＸ−Ｇ９３０、セイコーエプソン社製）の二つのインクカートリッジに比較例６のシアンインクを充填し、プリンターの排紙側に向かって最も左の列（市販商品においてはイエローインクカートリッジ装着位置）と、その右隣の列（市販商品においてはマゼンタインクカートリッジ装着位置）に装着した。また、比較例６のクリアインクは、二つのインクカートリッジに充填し、プリンターの排紙側に向かって左から３番目の列（市販商品においてはシアンインクカートリッジ装着位置）と、その右隣の列（市販商品においてはマットブラックインクカートリッジ装着位置）に装着した。
【０１３８】
３−１．連続印刷
まず、印刷本紙であるＯＫトップコートプラス（王子製紙製）またはユーライト（日本製紙製）にシアンインクを用いて、７２０×７２０ｄｐｉの解像度、１ドット７ｎｇのドット重量で、３．６ｍｇ／ｉｎｃｈ2でベタ印刷を行い、１分以内に続いて、シアンベタパターン上に、クリアインクを、７２０×７２０ｄｐｉの解像度、１ドット３ｎｇのドット重量で１．０ｍｇ／ｉｎｃｈ2〜２．５ｍｇ／ｉｎｃｈ2オーバーコートした後、常温で２時間放置した。上記の操作を３０回行い、３０枚の記録物を作成し、各記録物の画像同士が接触しないように重ねたもの（記録画像がある面と記録画像がない面が接触するように重ねたもの）を評価サンプルとした。
【０１３９】
日本工業規格（ＪＩＳ；Ｊａｐａｎｅｓｅ  Ｉｎｄｕｓｔｒｉａｌ  Ｓｔａｎｄａｒｄｓ）ＪＩＳ  Ｓ  ６０４１で規定されている事務用穴あけ器（２穴タイプ、とじ穴の寸法；直径５．５〜６．５ｍｍ）を用いて、上記評価サンプルのパンチ穴あけ試験を荷重１５．０ｋｇで行なった。試験後、１６枚目の非印字面（記録画像がない面）への、１５枚目の記録画像の転写面積率を評価した。転写面積率は、スキャナーで画像を取り込み、Ｐｈｏｔｏｓｈｏｐで画像を２値化し算出した。
【０１４０】
３−２．同時印刷
印刷本紙であるＯＫトップコートプラス（王子製紙製）またはユーライト（日本製紙製）に、シアンインクとクリアインクを７２０×７２０ｄｐｉの解像度、１ドット７ｎｇのドット重量で同時に印刷した。このとき、シアンインクのインク付着量は、３．６ｍｇ／ｉｎｃｈ2であり、クリアインクのインク付着量は、１．０ｍｇ／ｉｎｃｈ2〜２．５ｍｇ／ｉｎｃｈ2になるように記録画像ファイルを作成し、ヘッド駆動に合わせて、同時に印刷した後、常温で２時間放置した。上記の操作を３０回行い、３０枚の記録物を作成し、各記録物の画像同士が接触しないように重ねたもの（記録画像がある面と記録画像がない面が接触するように重ねたもの）を評価サンプルとした。
【０１４１】
日本工業規格（ＪＩＳ；Ｊａｐａｎｅｓｅ  Ｉｎｄｕｓｔｒｉａｌ  Ｓｔａｎｄａｒｄｓ）ＪＩＳ  Ｓ  ６０４１で規定されている事務用穴あけ器（２穴タイプ、とじ穴の寸法；直径５．５〜６．５ｍｍ）を用いて、上記評価サンプルのパンチ穴あけ試験を荷重１５．０ｋｇで行なった。試験後、１６枚目の非印字面（記録画像がない面）への、１５枚目の記録画像の転写面積率を評価した。転写面積率は、スキャナーで画像を取り込み、Ｐｈｏｔｏｓｈｏｐで画像を２値化し算出した。
【０１４２】
上記の「３−１．連続印刷」及び「３−２．同時印刷」において得られた転写面積率を用いて、下記の評価基準でインクの定着性を評価した。
評価基準
Ｓ：非印字面への転写面積率が３０％未満である。
Ａ：非印字面への転写面積率が３０％以上５０％未満である。
Ｂ：非印字面への転写面積率が５０％以上８０％未満である。
Ｃ：非印字面への転写面積率が８０％以上９５％未満である。
Ｄ：非印字面への転写面積率が９５％以上である。
【０１４３】
評価結果を下記表６に記載する。評価には、比較例６のシアンインクとクリアインクをそれぞれ使用した。なお、表６の「クリアインク塗布量」が「０」とは、クリアインクを付着させない場合を表す。
【０１４４】
【表６】
2013064082.tif 000008
【０１４５】
例えば、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【図１】
2013064082.tif 000009
【図２】
2013064082.tif 000010